(57)【要約】【課題】伸縮性が高く、通気性が良く、耐摩耗性が高い、柄を有するアウター衣料用編地、特に、快適に活動できる制服、ユニフォーム、学生服等に最適なジャケット、詰襟服、ブレザー、並びにスラックスのための編地を提供する。【解決手段】ニットループとウエルトのみからなるリブ組織のダブルニットであって、編地の表面は柄糸と地糸から構成されており、柄糸及び地糸は、単糸繊度が１．５〜４．５ｄｔｅｘ、総繊度が５０〜３５０ｄｔｅｘであるポリエステル仮撚加工糸からなり、表面のコース密度が４５〜９０個／２．５４ｃｍ、ウエール密度が４５〜７０個／２．５４ｃｍであり、ＪＩＳ−Ｌ１０９６のマーチンデール法における摩耗耐久性が３万回以上であることを特徴とする。【選択図】なし【特許請求の範囲】
【請求項１】
ニットループとウエルトのみからなるリブ組織のダブルニットであって、編地の表面は柄糸と地糸から構成されており、柄糸及び地糸は、単糸繊度が１．５〜４．５ｄｔｅｘ、総繊度が５０〜３５０ｄｔｅｘであるポリエステル仮撚加工糸からなり、表面のコース密度が４５〜９０個／２．５４ｃｍ、ウエール密度が４５〜７０個／２．５４ｃｍであり、ＪＩＳ−Ｌ１０９６のマーチンデール法における摩耗耐久性が３万回以上であることを特徴とするアウター衣料用編地。
【請求項２】
表面を構成する隣り合う１対の糸が基本組織における表面の針全てに一つ毎のニットループを形成する組織であることを特徴とする請求項１に記載のアウター衣料用編地。
【請求項３】
厚みが０．３５〜１．３ｍｍであり、目付が１５０〜３００ｇ／ｍ２であることを特徴とする請求項１又は２に記載のアウター衣料用編地。
【請求項４】
捲縮伸長率が３０％以上のポリエステル仮撚加工糸が、表面を構成する糸の５０重量％以上を構成することを特徴とする請求項１〜３のいずれかに記載のアウター衣料用編地。
【請求項５】
表面を構成する柄糸と地糸の総繊度比が０．８〜１．２５であることを特徴とする請求項１〜４のいずれかに記載のアウター衣料用編地。
【請求項６】
少なくとも編地の表面側に撥水加工を施していることを特徴とする請求項１〜５のいずれかに記載のアウター衣料用編地。
【請求項７】
請求項１〜６のいずれかに記載の編地を用いていることを特徴とするアウター衣料。
【請求項８】
アウター衣料がブレザー、ジャケット、詰襟服又はスラックスであることを特徴とする請求項７に記載のアウター衣料。
【発明の詳細な説明】
【技術分野】
【０００１】
本発明は、伸縮性が高く、摩耗性に優れた、柄を有するアウター衣料用編地、及びその編地を用いたアウター衣料に関する。
【背景技術】
【０００２】
学生服等のブレザーは、合成繊維や羊毛が多用された織物が多く用いられている。この理由として、学生は非常に活発に活動するため、ピリングや摩耗等が起こり易いが、織物だと比較的耐久性の良いものが作れるためである。しかし、織物は、経糸と緯糸が緻密に交差して互いに強く拘束しているために通気性が悪く、柔軟性・伸縮性にも劣ることが着用時の快適性を阻害する要因になっている。また、織物は、経緯の伸度が少ないので、着用して身体を大きく動かしたときに、活発な動きに追従しにくく、行動時の着心地が悪くなり易かった。
【０００３】
一方、編地は、伸縮性があり、活発な動きを阻害しにくく行動時の着心地を悪くしにくい利点があるが、構造上ピリングが起こり易く耐摩耗性が低いので、この用途にはこれまで使われていなかった。一方、耐摩耗性に優れた編物を得るための方策として、ポリエステル繊維において、延伸処理後、特定範囲の弛緩熱処理を行なうことで、耐摩耗性が改善されたポリエステル繊維を含有する編物が提案されている（特許文献１参照）。しかし、この編物は、繊維が擦られることによるフィブリル化現象を抑制することはできても、編物に十分な耐摩耗性を付与するには至っていない。
【０００４】
また、従来は織物が担っていたジャケット、コートにおいて、ピリングを改善することで編物を適用する例として特許文献２が提案されている。この方法では、共重合ポリエステルからなる短繊維と吸湿性繊維からなり、且つ芯鞘構造を有し、鞘成分の短繊維束が芯成分の短繊維束の周りにほぼ一定の間隔で巻き付いており、実質的に無撚りである紡績糸を使うことによりピリング性を改善している。しかし、この編物では、特殊なポリエステル原料を用いて特別な紡績糸を使う必要があり、編物の規格が限定されることから使い難い問題があった。
【先行技術文献】
【特許文献】
【０００５】
【特許文献１】特開２０１２−３１５２８号公報
【特許文献２】特開２０１５−２０３１５９号公報
【発明の概要】
【発明が解決しようとする課題】
【０００６】
本発明は、上記のような従来技術の現状に鑑みてなされたものであり、その目的は、伸縮性が高く、通気性が良く、耐摩耗性が高い、柄を有するアウター衣料用編地を提供することであり、特に、快適に活動できる制服、ユニフォーム、学生服等に最適なジャケット、詰襟服、ブレザー、並びにスラックスを提供することにある。
【課題を解決するための手段】
【０００７】
本発明者らは、上記目的を達成するために鋭意検討を進めてきた結果、織柄を有する編地でありながら、編みループを小さくし、且つ編地表面をフラットにする手段を講ずることによって、摩擦したときに局部的に摩擦されるのを防ぐこと、また、表面を構成する糸が摩耗しにくい構成を持つことによって、織柄を形成して編地の持つ膨らみや伸縮性を維持しながらも、耐摩耗性に優れた編地を提供することができることを見出し、本発明の完成に至った。
【０００８】
即ち、本発明は、以下の（１）〜（８）の構成を有するものである。
（１）ニットループとウエルトのみからなるリブ組織のダブルニットであって、編地の表面は柄糸と地糸から構成されており、柄糸及び地糸は、単糸繊度が１．５〜４．５ｄｔｅｘ、総繊度が５０〜３５０ｄｔｅｘであるポリエステル仮撚加工糸からなり、表面のコース密度が４５〜９０個／２．５４ｃｍ、ウエール密度が４５〜７０個／２．５４ｃｍであり、ＪＩＳ−Ｌ１０９６のマーチンデール法における摩耗耐久性が３万回以上であることを特徴とするアウター衣料用編地。
（２）表面を構成する隣り合う１対の糸が基本組織における表面の針全てに一つ毎のニットループを形成する組織であることを特徴とする（１）に記載のアウター衣料用編地。
（３）厚みが０．３５〜１．３ｍｍであり、目付が１５０〜３００ｇ／ｍ２であることを特徴とする（１）又は（２）に記載のアウター衣料用編地。
（４）捲縮伸長率が３０％以上のポリエステル仮撚加工糸が、表面を構成する糸の５０重量％以上を構成することを特徴とする（１）〜（３）のいずれかに記載のアウター衣料用編地。
（５）表面を構成する柄糸と地糸の総繊度比が０．８〜１．２５であることを特徴とする（１）〜（４）のいずれかに記載のアウター衣料用編地。
（６）少なくとも編地の表面側に撥水加工を施していることを特徴とする（１）〜（５）のいずれかに記載のアウター衣料用編地。
（７）（１）〜（６）のいずれかに記載の編地を用いていることを特徴とするアウター衣料。
（８）アウター衣料がブレザー、ジャケット、詰襟服又はスラックスであることを特徴とする（７）に記載のアウター衣料。
【発明の効果】
【０００９】
本発明によれば、織柄の審美性を有しながら、織物には無い柔軟性、伸縮性、並びに高通気性を有する、耐摩耗性に優れた編地を提供することができる。かかる特徴を有する本発明の編地を、制服、ユニフォーム、学生服等に最適なジャケット、詰襟服、ブレザーやスラックスなどのアウター衣料に用いることにより、着用者は活動的な作業や運動を快適に行なうことができる。
【図面の簡単な説明】
【００１０】
【図１】図１は、実施例１で使用したツイル柄の編組織図を示す。
【図２】図２は、実施例４で使用した千鳥柄の編組織図を示す。
【図３】図３は、実施例５で使用したダイヤ柄の編組織図を示す。
【図４】図４は、比較例１で使用したカノコリバースの編組織図を示す。
【図５】図５は、比較例３で使用したサージ（ツイル）の織組織図を示す。
【発明を実施するための形態】
【００１１】
本発明の編地は、ニットループとウエルトのみからなるリブ組織のダブルニットであり、編地の表面は、柄糸と地糸から構成されている。柄糸と地糸は、編地の嵩高性や耐摩耗性の観点からポリエステル仮撚加工糸からなることが好ましい。仮撚加工されるフィラメントは、ポリエチレンテレフタレート、ポリトリメチレンテレフタレート、ポリブチレンテレフタレート等のポリエステル系繊維を用いることができる。本発明の編地では、捲縮伸長率が３０％以上のポリエステル仮撚加工糸を用いることが好ましい。捲縮伸長率が３０％以上であると繊維同士の絡まりが強くなり単糸が引き出されにくくなる。捲縮伸長率が３０％以上のポリエステル仮撚加工糸は、表面を構成する糸の５０重量％以上を構成することが好ましい。より好ましくは６６重量％以上である。捲縮伸長率が３０％以上のポリエステル仮撚加工糸が、表面を構成する糸の上記構成割合未満になると、繊維が引っ張り出されやすくなり耐摩耗性が低下しやすくなる傾向がある。
【００１２】
本発明の編地は、主に柄物として用いるので、表面の地糸又は柄糸のどちらかを異色染めにしたり、白色微粒子の含有量が低い繊維や逆に含有量が多い繊維を混用したり、染色性の違う繊維を混繊した糸を使用したり、異形繊維を混用することで、光沢感や発色濃淡の違いで柄を強調することができる。このため、使用する柄に応じて適宜フルダル糸やブライト糸、異種繊維（編物を構成する主たる繊維とは異なる染料で染着する繊維）を使用してもよい。
【００１３】
本発明の編地を異色染めで柄物にする場合に、地糸又は柄糸に通常のポリエステル繊維に比べて、分散染料の染着性の違うポリエステル繊維を用いることで分散染料の染着差を利用して柄を目立つようにするのが好ましい。この染着性の違うポリエステル繊維としては、ポリエチレンテレフタレート繊維に対して、例えばポリブチレンテレフタレート繊維、ポリトリメチレンテレフタレート繊維、共重合ポリエチレンテレフタレート繊維等が挙げられる。更にはポリエチレンテレフタレート繊維の製糸条件を調整して分散染料に染まりやすくさせたものでもよい。共重合ポリエチレンテレフタレート繊維にはカチオン染料可染性ポリエステルがより好ましく用いられる。地糸又は柄糸にカチオン可染性ポリエステル繊維や原液着色繊維（原着繊維）を交編してもよい。もし羊毛等の熱劣化し易い異繊維を編物に混用するような場合は、常圧可染性のカチオン可染性ポリエステル繊維や原着繊維を用いて染色温度を下げることで羊毛の劣化を防ぐこともできる。この染着性を変化させたポリエステル繊維は、編地の表面を構成する糸全体の混率を２０〜９０重量％にするのが好ましい。より好ましくは３０〜８０重量％である。更に好ましくは４０〜７０重量％である。この混率にすると、ブレザーやジャケットに必要な中色〜極濃色での色柄出しが可能となる。
【００１４】
柄糸及び地糸の単糸繊度は、１．５〜４．５ｄｔｅｘの太い糸を用いることが好ましい。より好ましくは１．７〜４．０ｄｔｅｘである。太い糸は、編地表の面を構成する糸のうち７５重量％以上の割合で混用することが好ましい。より好ましくは８０重量％以上、さらに好ましくは８５重量％以上である。混用割合が上記範囲未満では、耐摩耗性を高める効果が低下しやすい。柄糸及び地糸の総繊度は５０〜３５０ｄｔｅｘであることが好ましい。より好ましくは７５〜１８０ｄｔｅｘである。総繊度が上記範囲未満では、生地が薄くなりアウター用途に使いにくくなり、上記範囲を超えると、高密度にするのが難しくなったり風合いが硬くなりやすくなる。柄糸及び地糸の総繊度比は、０．８〜１．２５であることが好ましい。柄糸及び地糸の総繊度比が上記範囲を外れると、編物表面の凹凸が大きくなり易く、これにより繊維が引っ掛かりやすくなり耐摩耗生の低下に繋がりやすい。
【００１５】
織物のジャケット地などでは、織柄物が多用されており、本発明の編地でもダブル編機を使って織柄を再現することができるが、編地は、ダイヤル針とシリンダー針の位置がずれているリブゲーティングで編まれる。尚、本発明ではリブゲーティングで編まれる編組織全てをリブ組織と呼ぶ。リブ組織にするとより高い針密度で編み立てることができ、高密度の編地とすることができる。また、本発明の編地の基本組織は、ニットループとウエルトのみからなる組織であり、タックループは基本組織に含めない。タックループが入ると、組織が緻密になりにくく、編地表面に凸凹が起こり易いので耐摩耗性が低下しやすいためである。次に、編地の表面では、隣接する地糸と柄糸の一対で片表面の針全てに一個毎のニットループが作られる組織（見かけ上のａｌｌニット組織）とすることが好ましい。こうすることで、（ｉ）表面のウエルトループがニットループに隠れることができ、また、（ｉｉ）表面のニットループの大きさが均一にでき、更に、（ｉｉｉ）表面のニットループとウエルトが重なって細密充填構造をとり、編地密度を高めることができるという利点がある。
【００１６】
更に、図１を用いて、本発明の編地の表面の柄糸、地糸の編構造を具体的に説明する。図１の組織はニットループとウエルトのみからなり、ツイル柄の組織をなす。Ｆ１と３、Ｆ４と６、Ｆ７と９、Ｆ１０と１２で表糸を形成する。Ｆ１、２、４、５、７、８、１０及び１１で裏面を形成する。Ｆ１と３、Ｆ４と６、Ｆ７と９、Ｆ１０と１２は対となって、シリンダーの全針にニットを形成する。このため、Ｆ１、４、７、１０には表面でウエルトを含む組織があるが、ウエルト部分にＦ３、６、９、１２のニットが充当されるために、ウエルトは編地の内側に隠れて見かけ上は全針上にニットループが形成される。これにより、見かけ上オールニットの凹凸の少ない表面構造となり、また一対の糸同士が充填細密な構造となり耐摩耗性の向上に寄与している。因みにツイルの柄はＦ１、４、７、１０で織物の綾目（経糸）を表現し、Ｆ３、６、９、１２で緯糸を表現している。
【００１７】
本発明における編地の柄としては、例えば、チェック、千鳥格子、ダイヤ、ドット、ストライプ、水玉、ディンプル、その他の幾何学模様や、ツイル、カルゼ、ピッケ、ヘリンボン等の織柄に似せた編柄にすることができる。実際の柄を形成する際にニットループとウエルトを上記比率にしたうえで、目的の柄を形成する例として、図２は千鳥格子柄、図３はダイヤ柄の編組織図が挙げられる。
【００１８】
本発明では、編地の密度設計も重要である。適度なタテヨコのループ密度に調整することで、上記の編組織とあいまって編地でありながら、ハイゲージのダブル編機で編成して高密度に仕上げられる。本発明の編地では、染色加工上がりのウエール密度は、４５〜７０個／２．５４ｃｍである。より好ましくは４５〜６０個／２．５４ｃｍ、さらに好ましくは５０〜６０個／２．５４ｃｍである。ウエール密度が上記範囲より低いと、柔軟性が高くなりすぎてハリ、コシが得られにくくなり、上記範囲より高いと、使う糸が細くする必要があるため生地が薄くなりすぎたり、ヨコ方向のストレッチが小さくなり過ぎて着用感が悪くなりうる。また、本発明の編地では、染色加工上がりのコース密度は、４５〜９０個／２．５４ｃｍである。より好ましくは４５〜８０個／２．５４ｃｍ、さらに好ましくは４５〜７５個／２．５４ｃｍである。コース密度が上記範囲より低いと、柔軟性が高くなりすぎてハリ、コシが得られにくくなり、上記範囲より高いと、生地が硬くなり、また通気性が低くなり蒸れ感が高まりやすい。
【００１９】
本発明の編地は、使用する糸に対して比較的ハイゲージな丸編機を用いることにより高密度に編み立てることができる。本発明では、出合いはリブゲージングとしたダブルニット編機が採用される。針床における編針の密度（ゲージ）は、１インチ（２．５４ｃｍ）あたり２４本以上とするのが好ましい。より好ましい編機ゲージは２８〜４６本／２．５４ｃｍである。ジャケット等のアウター用途であれば、３２〜４０本／２．５４ｃｍが更に好ましい。編機ゲージが上記範囲を超えると、より細い糸を用いる必要があり、アウター衣料に必要な厚みが得られにくくなる。上記範囲より少ないと、ざっくりした密度の粗い編物になって耐摩耗性が低下し、風合いも柔らかくなりすぎる傾向がある。
【００２０】
本発明の編地は、従来の編地に比べて経緯の伸度を低く抑えるために、１００ウエール（Ｗ）当りの糸長を制限して編み込むことが好ましい。編地を構成している全ての糸の平均糸長として、９０〜２８０ｍｍ／１００Ｗとするのが好ましい。編柄を作るときのウエルトループの比率と編地を構成する糸長を適正な範囲とすることで、保形性とハリコシを編地に付与することができる。より好ましくは１２０〜２５０ｍｍ／１００Ｗである。平均糸長が上記範囲未満では、安定的に生産するのが難しくなり、編み欠点が発生し易くなる。また、上記範囲を超えると、編地の伸度が高くなって本発明の効果が得られにくくなりやすい。
【００２１】
本発明の編地の目付は、ブレザーやジャケットに使われてきた羊毛織物の目付に近いものを使用することが好ましく、１５０〜３００ｇ／ｍ２とするのがよい。好ましくは１６０〜２８０ｇ／ｍ２、より好ましくは１７５〜２６０ｇ／ｍ２である。目付が上記範囲を越えると、編地が自重で垂れて厚ぼったく感じやすく、上記範囲未満であると、スーツ内側のシャツや下着が見えやすくなって見栄えが悪くなりやすい。本発明の編地の厚みは、０．３５〜１．３ｍｍとするのが好ましい。より好ましくは０．５〜１．２ｍｍであり、さらに好ましくは０．６〜１．０ｍｍである。上記範囲より薄い編地では、透け感が強くなりすぎる傾向になり、上記範囲を超えると、肉感が付き過ぎてカジュアルスーツの外観や着用感になりやすく、ブレザーやジャケットに使い難くなる。
【００２２】
本発明の編地を染色加工する場合、一般的なフィラメント編地の加工方法で行えばよく、本発明の編地には、所定の吸水加工、撥水加工や各種の機能加工を施してもよい。撥水加工を施す場合には、撥水加工剤は、合成繊維に使用される通常の撥水剤を用いることができるが、シリコーン系撥水剤、フッ素系撥水剤、炭化水素系撥水剤を用いると繊維表面の平滑性が高まり、耐摩耗性が向上することから特に好ましい。また、仕上げ加工でアクリル系樹脂やポリウレタン樹脂、メラミン樹脂、酢酸ビニル樹脂、エポキシ系樹脂、等の硬仕上加工を行うことでハリ、コシを高めると同時に摩耗耐久性も向上できる。
【００２３】
本発明の編地は、上述のような構成を有するので、ＪＩＳ−Ｌ１０９６のマーチンデール法における摩耗耐久性が３万回以上であり、さらには４万回以上であることができる。
【００２４】
本発明の編地は、４０〜１００ｃｃ／ｃｍ２・ｓｅｃ、さらには５０〜１００ｃｃ／ｃｍ２・ｓｅｃの通気性を達成することができる。この数値は、従来のブレザーやジャケットに使用されている一般的の羊毛織物の通気性が５〜３０ｃｃ／ｃｍ２・ｓｅｃ程度であることを考えると、極めて高い値である。
【００２５】
本発明の編地は、織物と比べて良く伸びることも重要な特徴である。本発明の編地の伸縮性は、ＪＩＳ−Ｌ１０９６の伸長率においてタテ、ヨコ方向で２０〜８０％、特に２５〜７０％を達成することができる。この良好な伸縮性により、着用快適性に優れたブレザーやジャケットを得ることができる。
【実施例】
【００２６】
以下に実施例により本発明を詳細に説明するが、本発明はこれらの実施例に限定されるものではない。なお、実施例における各性能評価は、以下の方法により行った。
【００２７】
（捲縮伸長率）
適度なテンション調整装置を有するラップリール（周長１．１２５ｍ）を用い、１／１０（ｇ／ｄ）の荷重をかけて８巻きの綛を作る。これをフックにかけ、１００℃の熱水中に無荷重の状態で５分間浸漬し、この試料を熱水中より取り出し湿潤状態のまま（２／１０）×８×２×表示デニールのｇ数の荷重をかけ、１分後の長さａを測定する。次に、荷重を取り除き、無荷重の状態でフックにかけたまま６０±２℃の乾燥機で３０分間乾燥し、標準状態の試験室に１時間以上放置し、次に（２／１０００）×８×２×表示デニールのｇ数の初荷重をかけ、１分後の長さｂを測る。下記の式により、上記のａ、ｂを用いて捲縮伸長率を算出する。試験回数は２回以上とし、その平均値で表わす（小数点以下１桁まで）。
捲縮伸長率（％）＝（ａ−ｂ／ａ）×１００
【００２８】
（編地密度）
ＪＩＳ−Ｌ１０９６  ８．６．２の編物の密度に準拠して編地のコース密度（個／２．５４ｃｍ）、ウェール密度（個／２．５４ｃｍ）を測定した。目視で測定する際、コース方向又はウエール方向に組織図上で最もニットループが多いところを選んで、そのニットループ数を測定して編地密度とした。
【００２９】
（編地の目付）
ＪＩＳ−Ｌ１０９６  ８．３．２Ａ法の標準状態における単位面積当たりの質量に準拠して編地の目付を測定した。
【００３０】
（編地の厚み）
ＪＩＳ−Ｌ１０９６  ８．４Ａ法の厚さに準拠して編地の厚みを測定した。測定条件の一定圧力は２３．５ｋＰａで行った。
【００３１】
（通気度）
ＪＩＳ−Ｌ−１０９６  ８．２６．１に規定されている通気度（フラジール形法  Ａ法）に準拠して編地の通気度を測定した。
【００３２】
（耐摩耗性）
マーチンデール法  ＪＩＳ  Ｌ１０９６のマーチンデール法に準じて耐摩耗性を測定した。３万回以上の耐久性を持つものを合格とする。
【００３３】
（伸縮率）
ＪＩＳ  Ｌ１０９６Ｂ−１法（定荷重伸長法、荷重１４．７Ｎ）に準じてタテ、ヨコの伸縮率を測定した。
【００３４】
（ジャケットを着用したときの上半身の動きやすさ）
生地をジャケットになるように縫製した後、中肉中背の３０才男性が着用して、両手を横に拡げて、背骨を軸に両手／両肩を水平に回旋したときの動きやすさ（動きに対する生地の抵抗）を感覚値として、動きやすい：○＞△＞×：動きにくいの順で三段階評価を行った。
【００３５】
（実施例１）
３３インチ、３６ゲージのダブル丸編機（福原精機製作所製、Ｖ−４ＡＬ）を用いて、リブゲージングで図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を０．５重量％練りこんだ丸断面のポリエチレンテレフタレート繊維（ＳＤ）である８４ｄｔｅｘ（Ｔ）３６フィラメント（ｆ）のピン仮撚加工糸（単糸繊度２．３３ｄｔｅｘ、捲縮伸長率３０．５％）を用いた。Ｆ３、Ｆ６、Ｆ９、Ｆ１２にはポリブチレンテレフタレート（ＰＢＴ）の丸断面糸である８４Ｔ２４ｆの仮撚加工糸（単糸繊度３．５ｄｔｅｘ、捲縮伸長率５１．４％）を用いた。そして、Ｆ５、Ｆ１１にはセミダル丸断面ポリエステルスパン４０／１番手を用いた。各フィーダーの糸長は、Ｆ１、４、７、１０を２４０ｍｍ／１００Ｗとし、Ｆ３、６、９、１２の糸長を１５０ｍｍ／１００Ｗとし、Ｆ２、５、８、１１の糸長を１３０ｍｍ／１００Ｗとした。編地表面における捲縮伸長率３０％以上の仮撚加工糸の使用比率は１００重量％であった。
【００３６】
出来上がった生機を開反し、ヒラノテクシード製ピンテンターを用いて１６０℃×２分のプリセットを行い、その後、下記の処方で精練、染色、仕上げ加工を行なった。
精練処方：日阪製作所製液流染色機ＮＳタイプを用いて里田加工  ノニゾールＮ  １ｇ／ｌ、日華化学  ネオクリスタル  ＣＧ１０００  ０．５ｇ／ｌ、ソーダ灰０．５ｇ／ｌ、浴比１：１５、９５℃×３０分。
染色処方：日阪製作所製液流染色機ＮＳタイプ、浴比１：１５  １３０℃×４５分で酢酸０．２ｇ／ｌ  ｐＨ＝４、明成化学  ディスパーＮ  ７００  ０．５ｇ／ｌ、日華化学  ネオクリスタル  ＧＣ１０００  ０．５ｇ／ｌ、分散染料Ｋａｙａｌｏｎ  Ｐｏｌｙｅｓｔｅｒ  Ｂｌｕｅ  ＢＤ−Ｓ  ｃｏｎｃ  ２．０％ｏｗｆ  で染色後、遠心脱水、乾燥（１２０℃×３分）を行ない、以下の条件で仕上げ剤を付与した。仕上げ剤のピックアップは７０％であった。
アサヒガード  ＡＧ−０８２（明成化学工業製  撥水加工剤）２％  ｏｗｓ（ｏｎ  ｔｈｅ  ｗｅｉｇｈｔ  ｏｆ  ｓｏｌｕｔｉｏｎ）
その後、最終セットをピンテンター１６０℃×２分の条件で行ない、性量調整し、最終生地を得た。仕上げでは縦に若干引っ張って仕上げた。仕上がった編地の密度はコース数５６個／２．５４ｃｍ、ウェール数５３個／２．５４ｃｍであった。出来上がった仕上編地の詳細な構成と評価結果を表１に示す。
【００３７】
（実施例２）
３３インチ、３６ゲージのダブル丸編機（福原精機製作所製、Ｖ−４ＡＬ）を用いて、リブゲージングで実施例１と同じ図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を０．５重量％練りこんだ丸断面のポリエチレンテレフタレート繊維（ＳＤ）である８４Ｔ３６ｆのピン仮撚加工糸（単糸繊度２．３３ｄｔｅｘ、捲縮伸長率３０．５％）を用いた。Ｆ３、Ｆ６、Ｆ９、Ｆ１２にはＰＴＴ／ＰＢＴ複合糸（東レ製、Ｔ−４００）の８４Ｔ３６ｆの仮撚加工糸（単糸繊度３．５ｄｔｅｘ、捲縮伸長率４２．５％）を用いた。そして、Ｆ５、Ｆ１１にはセミダル丸断面ポリエステルスパン４０／１番手を用いた。各フィーダーの糸長は、Ｆ１、４、７、１０を２４０ｍｍ／１００Ｗとし、Ｆ３、６、９、１２の糸長を１５０ｍｍ／１００Ｗとし、Ｆ２、５、８、１１の糸長を１３０ｍｍ／１００Ｗとした。編地表面における捲縮伸長率３０％以上の仮撚加工糸の使用比率は１００重量％であった。実施例１に準じた工程で染色加工を行い、その後同様の仕上げを行った。出来上がった仕上編地の詳細な構成と評価結果を表１に示す。
【００３８】
（実施例３）
３３インチ、３６ゲージのダブル丸編機（福原精機製作所製、Ｖ−４ＡＬ）を用いて、リブゲージングで実施例１と同じ図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を０．５重量％練りこんだ丸断面のポリエチレンテレフタレート繊維（ＳＤ）である８４Ｔ２４ｆのピン仮撚加工糸（単糸繊度３．５ｄｔｅｘ、捲縮伸長率４１．６％）を用いた。Ｆ３、Ｆ６、Ｆ９、Ｆ１２にはポリブチレンテレフタレート（ＰＢＴ）の丸断面糸である８４Ｔ２４ｆの仮撚加工糸（単糸繊度３．５ｄｔｅｘ、捲縮伸長率５１．４％）を用いた。そして、Ｆ５、Ｆ１１にはセミダル丸断面ポリエステルスパン４０／１番手を用いた。各フィーダーの糸長は、Ｆ１、４、７、１０を２４０ｍｍ／１００Ｗとし、Ｆ３、６、９、１２の糸長を１５０ｍｍ／１００Ｗとし、Ｆ２、５、８、１１の糸長を１３０ｍｍ／１００Ｗとした。編地表面における捲縮伸長率３０％以上の仮撚加工糸の使用比率は１００重量％であった。実施例１に準じた工程で染色加工を行い、その後同様の仕上げを行った。出来上がった仕上編地の詳細な構成と評価結果を表１に示す。
【００３９】
（実施例４）
３３インチ、３６ゲージのダブル丸編機（福原精機製作所製、Ｖ−４ＡＬ）を用いて、リブゲージングで実施例１と同じ図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を２．０重量％練りこんだ丸断面のポリエチレンテレフタレート繊維（ＦＤ）である８４Ｔ４８ｆのピン仮撚加工糸（単糸繊度１．７５ｄｔｅｘ、捲縮伸長率３６．８％）を用いた。Ｆ３、Ｆ６、Ｆ９、Ｆ１２にはカチオン可染ポリエステルの丸断面糸（ＣＤ）である８４Ｔ３６ｆの仮撚加工糸（単糸繊度２．３３ｄｔｅｘ、捲縮伸長率２４．６％）を用いた。そして、Ｆ５、Ｆ１１にはセミダル丸断面ポリエステルスパン４０／１番手（ＳＤ）を用いた。各フィーダーの糸長は、Ｆ１、４、７、１０を２４０ｍｍ／１００Ｗとし、Ｆ３、６、９、１２の糸長を１５０ｍｍ／１００Ｗとし、Ｆ２、５、８、１１の糸長を１３０ｍｍ／１００Ｗとした。編地表面における捲縮伸長率３０％以上の仮撚加工糸の使用比率は５０重量％であった。実施例１に準じた工程で染色加工を行い、カチオン可染ポリエステル糸が通常ポリエステルより濃く染まるように（トーントーン）染色して、その後同様の仕上げを行った。出来上がった仕上編地の詳細な構成と評価結果を表１に示す。
【００４０】
（実施例５）
３０インチ、３６ゲージのダブル丸編機（福原精機製作所製、ＬＰＪ）を用いて、リブゲージングで図２に示す完全組織Ｆ１からＦ１２からなる千鳥柄の生機を製編した。その際、給糸口Ｆ１、Ｆ２、Ｆ４、Ｆ５、Ｆ７、Ｆ８、Ｆ１０、Ｆ１１には酸化チタン微粒子を０．５重量％練りこんだ丸断面のポリエチレンテレフタレート繊維（ＳＤ）である８４Ｔ３６ｆのピン仮撚加工糸（単糸繊度２．３３ｄｔｅｘ、捲縮伸長率３０．５％）を用いた。Ｆ３、Ｆ６、Ｆ９、Ｆ１２にはカチオン可染ポリエステルの丸断面糸である８４Ｔ３４ｆの仮撚加工糸（単糸繊度２．３３ｄｔｅｘ、捲縮伸長率２４．６％）を用いた。各フィーダーの糸長は、Ｆ１、４を２９０ｍｍ／１００Ｗとし、Ｆ２、５、８、１１の糸長を１４５ｍｍ／１００Ｗとし、Ｆ３、６の糸長を１０４ｍｍ／１００Ｗとし、Ｆ７、Ｆ９の糸長を１８８ｍｍ／１００Ｗとした。編地表面における捲縮伸長率３０％以上の仮撚加工糸の使用比率は５３重量％であった。実施例１に準じた工程で染色加工を行った。ただし、カチオンポリエステルのみ染色するため、分散染料の代わりに分散型カチオン染料Ｋａｙａｃｒｙｌ  Ｂｌａｃｋ  Ｒ−ＥＤ  ３．５％ｏｗｆを用いた。その後同様の仕上げを行った。出来上がった仕上編地の詳細な構成と評価結果を表１に示す。
【００４１】
（実施例６）
３０インチ、３６ゲージのダブル丸編機（福原精機製作所製、ＬＰＪ）を用いて、リブゲージングで図３に示す完全組織Ｆ１からＦ１８からなるダイヤ柄の生機を製編した。その際、給糸口Ｆ１、Ｆ２、Ｆ４、Ｆ７、Ｆ８、Ｆ１０、Ｆ１１、Ｆ１６、Ｆ１７には酸化チタン微粒子を０．５重量％練りこんだ丸断面のポリエチレンテレフタレート繊維（ＳＤ）である８４Ｔ３６ｆのピン仮撚加工糸（単糸繊度２．３３ｄｔｅｘ、捲縮伸長率３０．５％）を用いた。Ｆ３、Ｆ６、Ｆ９、Ｆ１２、Ｆ１５、Ｆ１８には黒原着ポリエステルの丸断面糸である８４Ｔ３６ｆの仮撚加工糸（単糸繊度２．３３ｄｔｅｘ、捲縮伸長率３１．６％）を用いた。Ｆ５、Ｆ１４には羊毛１／９０を用いた。各フィーダーの糸長は、Ｆ１、４、９、１０、１３、１８を２００ｍｍ／１００Ｗとし、Ｆ２、５、７、８、１１、１４、１６、１７の糸長を１２３ｍｍ／１００Ｗとし、Ｆ３、６、１２、１５の糸長を１３２ｍｍ／１００Ｗとした。編地表面における捲縮伸長率３０％以上の仮撚加工糸の使用比率は１００重量％であった。実施例１に準じた工程で染色加工を行った。ただし、カチオンポリエステルのみ染色するため、分散染料の代わりに分散型カチオン染料Ｋａｙａｃｒｙｌ  Ｂｌａｃｋ  Ｒ−ＥＤ  ３．５％ｏｗｆを用いた。又、羊毛保護剤を併用して染色温度を１２０℃として羊毛の損傷を抑えた。その後同様の仕上げを行った。出来上がった仕上編地の詳細な構成と評価結果を表１に示す。
【００４２】
（実施例７）
３３インチ、３２ゲージのダブル丸編機（福原精機製作所製、Ｖ−４ＡＬ）を用いて、リブゲージングで実施例１と同じ図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を０．５重量％練りこんだ丸断面のポリエチレンテレフタレート繊維（ＳＤ）である８４Ｔ３６ｆのピン仮撚加工糸（単糸繊度２．３３ｄｔｅｘ、捲縮伸長率３０．５％）を用いた。Ｆ３、Ｆ６、Ｆ９、Ｆ１２にはポリブチレンテレフタレート（ＰＢＴ）の丸断面糸である８４Ｔ２４ｆの仮撚加工糸（単糸繊度３．５ｄｔｅｘ、捲縮伸長率５１．４％）を用いた。そして、Ｆ５、Ｆ１１にはセミダル丸断面ポリエステルスパン４０／１番手を用いた。各フィーダーの糸長は、Ｆ１、４、７、１０を２６０ｍｍ／１００Ｗとし、Ｆ３、６、９、１２の糸長を１６０ｍｍ／１００Ｗとし、Ｆ２、５、８、１１の糸長を１３５ｍｍ／１００Ｗとした。編地表面における捲縮伸長率３０％以上の仮撚加工糸の使用比率は１００重量％であった。実施例１に準じた工程で染色加工を行い、その後同様の仕上げを行った。出来上がった仕上編地の詳細な構成と評価結果を表１に示す。
【００４３】
（比較例１）
実施例１と同じ編機に同じ図１に示す完全組織Ｆ１からＦ１２からなるツイル柄の生機を製編した。その際、給糸口Ｆ１、Ｆ２、Ｆ４、Ｆ７、Ｆ８、Ｆ１０には酸化チタン微粒子を０．５重量％練りこんだ丸断面のポリエチレンテレフタレート繊維（ＳＤ）である１１０Ｔ／９６ｆのピン仮撚加工糸（単糸繊度１．１５ｄｔｅｘ、捲縮伸長率２５．８％）を用いた。Ｆ３、Ｆ６、Ｆ９、Ｆ１２にはポリブチレンテレフタレート（ＰＢＴ）の丸断面糸である５６Ｔ２４ｆの仮撚加工糸（単糸繊度２．３３ｄｔｅｘ、捲縮伸長率５３．５％）を引きそろえて用いた。そして、Ｆ５、Ｆ１１にはセミダル丸断面ポリエステルスパン４０／１番手を用いた。各フィーダーの糸長は、Ｆ１、４、７、１０を２９０ｍｍ／１００Ｗとし、Ｆ３、６、９、１２の糸長を１７５ｍｍ／１００Ｗとし、Ｆ２、５、８、１１の糸長を１５０ｍｍ／１００Ｗとした。編地表面における捲縮伸長率３０％以上の仮撚加工糸の使用比率は５０重量％であった。実施例１に準じた工程で染色加工を行い、その後同様の仕上げを行った。出来上がった仕上編地の詳細な構成と評価結果を表１に示す。
【００４４】
（比較例２）
３３インチ、２２ゲージのダブル丸編機（福原精機製作所製、ＬＰＪ）を用いて、リブゲージングで図４に示す完全組織Ｆ１からＦ８からなるカノコリバース柄の生機を製編した。その際、給糸口Ｆ１、３、５、７には酸化チタン微粒子を０．５重量％練りこんだ丸断面のポリエチレンテレフタレート繊維（ＳＤ）である１１０Ｔ４８ｆのピン仮撚加工糸（単糸繊度２．２９ｄｔｅｘ、捲縮伸長率２８．６％）を用いた。Ｆ２、４、６、８にはセミダル丸断面ポリエステルスパン４０／１番手を用いた。各フィーダーの糸長は、Ｆ１、３、５、７を３８０ｍｍ／１００Ｗとし、Ｆ２、４、６、８の糸長を３３０ｍｍ／１００Ｗとした。編地表面における捲縮伸長率３０％以上の仮撚加工糸の使用比率は０重量％であった。実施例１に準じた工程で染色加工を行い、その後同様の仕上げを行った。出来上がった仕上編地の詳細な構成と評価結果を表１に示す
【００４５】
（比較例３）
オーストラリア産メリノ種の羊毛５０重量％、単糸繊度２．０ｄｔｅｘ、５４ｍｍカットのポリエステル短繊維５０重量％を混綿して、カード、練条、粗紡、精紡工程を通して１／５２番手（メートル番手）の紡績糸を作製した。この紡績糸を経緯に用いて図５に示す織組織のサージ（２／２ツイル）を作製した。この生機を一般的な羊毛混用織物の一般的な工程条件で整理加工した。染色については、羊毛保護剤を併用して染色温度を１２０℃として羊毛の損傷を抑える以外は実施例１と同様に行ってポリエステルを染色した。この織物は目付２５０ｇ／ｍ２、経密度６２本／２．５４ｃｍ、緯密度５６本／２．５４ｃｍであった。出来上がった織物の詳細と評価結果を表１に示す。
【００４６】
【表１】
2020002495.tif 000002
【産業上の利用可能性】
【００４７】
本発明によれば、織柄の審美性を有しながら、織物には無い柔軟性、伸縮性、並びに高通気性を有する、耐摩耗性に優れた編地を提供することができる。本発明の編地をアウター衣料に用いることにより、活動的な作業や運動を快適に行なうことができる。
【図１】
2020002495.tif 000003
【図２】
2020002495.tif 000004
【図３】
2020002495.tif 000005
【図４】
2020002495.tif 000006
【図５】
2020002495.tif 000007
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
ニットループとウエルトのみからなるリブ組織のダブルニットであって、編地の表面は柄糸と地糸から構成されており、柄糸及び地糸は、単糸繊度が１．５〜４．５ｄｔｅｘ、総繊度が５０〜３５０ｄｔｅｘであるポリエステル仮撚加工糸からなり、表面のコース密度が４５〜９０個／２．５４ｃｍ、ウエール密度が４５〜７０個／２．５４ｃｍであり、ＪＩＳ−Ｌ１０９６のマーチンデール法における摩耗耐久性が３万回以上であること、表面を構成する柄糸と地糸の総繊度比が０．８〜１．２５であること、及び捲縮伸長率が３０％以上のポリエステル仮撚加工糸が、表面を構成する糸の５０重量％以上を構成することを特徴とするアウター衣料用編地。
【請求項２】
表面を構成する隣り合う１対の糸が基本組織における表面の針全てに一つ毎のニットループを形成する組織であることを特徴とする請求項１に記載のアウター衣料用編地。
【請求項３】
厚みが０．３５〜１．３ｍｍであり、目付が１５０〜３００ｇ／ｍ２であることを特徴とする請求項１又は２に記載のアウター衣料用編地。
【請求項４】
少なくとも編地の表面側に撥水加工を施していることを特徴とする請求項１〜３のいずれかに記載のアウター衣料用編地。
【請求項５】
請求項１〜４のいずれかに記載の編地を用いていることを特徴とするアウター衣料。
【請求項６】
アウター衣料がブレザー、ジャケット、詰襟服又はスラックスであることを特徴とする請求項５に記載のアウター衣料。
【手続補正２】
【補正対象書類名】明細書
【補正対象項目名】０００８
【補正方法】変更
【補正の内容】
【０００８】
即ち、本発明は、以下の（１）〜（６）の構成を有するものである。
（１）ニットループとウエルトのみからなるリブ組織のダブルニットであって、編地の表面は柄糸と地糸から構成されており、柄糸及び地糸は、単糸繊度が１．５〜４．５ｄｔｅｘ、総繊度が５０〜３５０ｄｔｅｘであるポリエステル仮撚加工糸からなり、表面のコース密度が４５〜９０個／２．５４ｃｍ、ウエール密度が４５〜７０個／２．５４ｃｍであり、ＪＩＳ−Ｌ１０９６のマーチンデール法における摩耗耐久性が３万回以上であること、表面を構成する柄糸と地糸の総繊度比が０．８〜１．２５であること、及び捲縮伸長率が３０％以上のポリエステル仮撚加工糸が、表面を構成する糸の５０重量％以上を構成することを特徴とするアウター衣料用編地。
（２）表面を構成する隣り合う１対の糸が基本組織における表面の針全てに一つ毎のニットループを形成する組織であることを特徴とする（１）に記載のアウター衣料用編地。
（３）厚みが０．３５〜１．３ｍｍであり、目付が１５０〜３００ｇ／ｍ２であることを特徴とする（１）又は（２）に記載のアウター衣料用編地。
（４）少なくとも編地の表面側に撥水加工を施していることを特徴とする（１）〜（３）のいずれかに記載のアウター衣料用編地。
（５）（１）〜（４）のいずれかに記載の編地を用いていることを特徴とするアウター衣料。
（６）アウター衣料がブレザー、ジャケット、詰襟服又はスラックスであることを特徴とする（５）に記載のアウター衣料。